(57)【特許請求の範囲】
【請求項１】
主体金具（１）と、この主体金具（１）に絶縁保持された中心電極（３）と、前記主体金具（１）に一端が溶接され、他端が前記中心電極（３）と対向する接地電極（４）とを備え、前記主体金具（１）と前記接地電極（４）との溶接部位には、前記接地電極（４）よりも外側に拡がった溶接ばり（６）が形成されたスパークプラグであって、
前記主体金具（１）にはメッキが施され、前記接地電極（４）および前記溶接ばり（６）にはメッキが施されていないことを特徴とするスパークプラグ。
【請求項２】
前記主体金具（１）は、前記溶接部位を除く部位にメッキが施されていることを特徴とする請求項１に記載のスパークプラグ。
【請求項３】
前記主体金具（１）における前記溶接部位の非メッキ部（１ｃ）全域が、前記接地電極（４）および前記溶接ばり（６）により覆われていることを特徴とする請求項２に記載のスパークプラグ。
【請求項４】
前記主体金具（１）における前記溶接部位の前記非メッキ部（１ｃ）の面積をＳ、前記接地電極（４）における溶接側端面（４ｃ）の面積をＡとしたとき、
前記非メッキ部（１ｃ）の面積Ｓを前記溶接側端面（４ｃ）の面積Ａで割った値Ｓ／Ａが、０．７≦Ｓ／Ａ≦１．５であることを特徴とする請求項２または３に記載のスパークプラグ。
【請求項５】
前記接地電極（４）はＮｉ基合金製であることを特徴とする請求項１ないし４のいずれか１つに記載のスパークプラグ。
【請求項６】
主体金具（１）と、この主体金具（１）に絶縁保持された中心電極（３）と、前記主体金具（１）に一端が溶接され、他端が前記中心電極（３）に対向する接地電極（４）とを備えるスパークプラグの製造方法であって、
溶接予定部位を除く部位にメッキが施された前記主体金具（１）と、メッキが施されていない前記接地電極（４）とを用意し、
前記主体金具（１）における前記溶接予定部位に、前記接地電極（４）を溶接することを特徴とするスパークプラグの製造方法。
【請求項７】
前記溶接を実質的に無酸素の雰囲気中で行うことを特徴とする請求項６に記載のスパークプラグの製造方法。
【発明の詳細な説明】
【０００１】
【発明の属する技術分野】
本発明は、中心電極と接地電極との間で火花放電を行うスパークプラグおよびその製造方法に関する。
【０００２】
【従来の技術】
熱負荷が厳しい環境で使用されるスパークプラグは、接地電極の内部酸化進行による火花消耗を抑制するために、接地電極の材料として、耐熱耐酸化性に優れたインコネル６００（商標名）等のＮｉ基合金を用いている。一方、中心電極を絶縁保持する主体金具は通常低炭素鋼にて形成される。
【０００３】
そして、低炭素鋼製の主体金具は、腐食防止のためにメッキが施される。具体的には、▲１▼例えば特開２００１−６８２５０号公報に記載のように、主体金具と接地電極とを溶接した後、主体金具および接地電極の両方にメッキを施したり、あるいは、▲２▼主体金具と接地電極とを溶接した後、接地電極側をマスキングして主体金具にメッキを施すようにしている。
【０００４】
【発明が解決しようとする課題】
しかしながら、上記▲１▼のメッキ方法の場合、中心電極と接地電極とのギャップを調整するために接地電極を曲げた際に、接地電極に施されたメッキが剥がれてしまい、その剥離したメッキにより中心電極と接地電極との間が短絡されて失火する恐れがあった。
【０００５】
一方、上記▲２▼のメッキ方法の場合、マスキングによって接地電極が完全に覆われているわけではないので、図２に示すように、接地電極４の溶接側端部４ｂにはメッキ高さＬ＝１〜２ｍｍ程度の範囲にメッキＭが付着している。そして、接地電極４の溶接側端部４ｂのメッキＭがエンジンの運転中に熱応力で剥がれてしまい、その剥離したメッキＭ１に飛び火１０が生じ（横飛火）、着火不良を引き起こす恐れがあった。
【０００６】
特に、今後長寿命化が進んでいく中で、長期間の使用においてわずかにメッキが残っていても剥離を起こすことが懸念される。
【０００７】
本発明は上記の点に鑑みてなされたもので、接地電極側のメッキ剥離に起因する失火や着火不良を防止可能にすることを目的とする。
【０００８】
【課題を解決するための手段】
上記目的を達成するため、請求項１に記載の発明では、主体金具（１）と、この主体金具（１）に絶縁保持された中心電極（３）と、主体金具（１）に一端が溶接され、他端が中心電極（３）と対向する接地電極（４）とを備え、主体金具（１）と接地電極（４）との溶接部位には、接地電極（４）よりも外側に拡がった溶接ばり（６）が形成されたスパークプラグであって、主体金具（１）にはメッキが施され、接地電極（４）および溶接ばり（６）にはメッキが施されていないことを特徴とする。
【０００９】
これによると、主体金具にはメッキが施されているため主体金具の腐食を防止することができ、一方、接地電極および溶接ばりにはメッキが施されていないため、従来のスパークプラグのように接地電極側のメッキ剥離に起因する失火や着火不良は発生しない。
【００１０】
請求項２に記載の発明では、主体金具（１）は、溶接部位を除く部位にメッキが施されていることを特徴とする。
【００１１】
これによると、主体金具の腐食を防止することができるとともに、溶接部位にはメッキが施されていないため、主体金具と接地電極との溶接強度を確保することができる。
【００１２】
なお、請求項２の発明のスパークプラグは、例えば請求項６に記載の発明のように、主体金具（１）と、この主体金具（１）に絶縁保持された中心電極（３）と、主体金具（１）に一端が溶接され、他端が中心電極（３）に対向する接地電極（４）とを備えるスパークプラグの製造方法であって、溶接予定部位を除く部位にメッキが施された主体金具（１）と、メッキが施されていない接地電極（４）とを用意し、主体金具（１）における溶接予定部位に、接地電極（４）を溶接することにより、製造することができる。
【００１３】
請求項３に記載の発明では、主体金具（１）における溶接部位の非メッキ部（１ｃ）全域が、接地電極（４）および溶接ばり（６）により覆われていることを特徴とする。
【００１４】
これによると、溶接部位の非メッキ部が露出しないため、非メッキ部の腐食を防止することができる。
【００１５】
請求項４に記載の発明では、主体金具（１）における溶接部位の非メッキ部（１ｃ）の面積をＳ、接地電極（４）における溶接側端面（４ｃ）の面積をＡとしたとき、非メッキ部（１ｃ）の面積Ｓを溶接側端面（４ｃ）の面積Ａで割った値Ｓ／Ａが、０．７≦Ｓ／Ａ≦１．５であることを特徴とする。
【００１６】
ところで、非メッキ部の面積Ｓが小さすぎると必要な溶接強度を確保することができず、ギャップ調整時に溶接界面で剥離して接地電極が脱落しやすくなってしまう。そこで、溶接強度とＳ／Ａ値との関係を検討したところ、請求項４の発明のように、０．７≦Ｓ／Ａとすることにより、必要な溶接強度を確保できることを見出した。
【００１７】
一方、非メッキ部の面積Ｓが接地電極の溶接側面積Ａよりも大幅に大きい場合、非メッキ部全域を接地電極および溶接ばりにより覆うためには、溶接条件を過剰にして溶接ばりを大きく（広く）しなければならない。しかし、溶接ばりが大きくなりすぎると、その溶接ばりに横飛火が発生しやすくなることが判った。
【００１８】
そこで、請求項４の発明のように、Ｓ／Ａ≦１．５とすることにより、非メッキ部全域を接地電極および溶接ばりにより覆いつつ、横飛火発生頻度を実用上問題ない範囲に抑制できることを見出した。
【００１９】
請求項５に記載の発明のように、接地電極（４）を耐熱耐酸化性に優れたＮｉ基合金製とすれば、接地電極のメッキは不要である。
【００２０】
請求項７に記載の発明のように、溶接を実質的に無酸素の雰囲気中で行うことにより、溶接時の酸化変色を防止することができる。
【００２１】
なお、上記各手段の括弧内の符号は、後述する実施形態に記載の具体的手段との対応関係を示すものである。
【００２２】
【発明の実施の形態】
以下、本発明を図に示す実施形態について説明する。
【００２３】
図１は本実施形態のスパークプラグを示す半断面図であり、このスパークプラグは、導電性の鉄鋼材料（例えば低炭素鋼）よりなる円筒形状の主体金具１を有しており、この主体金具１は、図示しないエンジンのシリンダブロックに固定するための取付ネジ部１ａが形成されている。主体金具１の内部にはアルミナセラミック（Ａｌ2Ｏ3）等からなる絶縁体２が保持固定されており、この絶縁体２における図示しないエンジン燃焼室側の先端部２ａは、主体金具１から露出している。
【００２４】
中心電極３は絶縁体２の軸孔２ｂに保持固定され、絶縁体２を介して主体金具１に絶縁保持されており、中心電極３におけるエンジン燃焼室側の先端部３ａは絶縁体２の先端部２ａから露出している。この中心電極３は、内材がＣｕ等の熱伝導性に優れた金属材料、外材がＮｉ基合金等の耐熱耐酸化性に優れた金属材料により構成された円柱体をなす。
【００２５】
接地電極４は、主体金具１におけるエンジン燃焼室側の端面１ｂに抵抗溶接により接合され、途中で略Ｌ字に曲げられて、溶接部分とは反対の先端部４ａにおいて中心電極３の先端部３ａと放電ギャップ５を隔てて対向している。この接地電極４は、耐熱耐酸化性に優れたＮｉ基合金よりなり、具体的には、Ｎｉを主成分とし、Ｃｒが１５重量％、Ｆｅが７重量％添加されたインコネル６００（商標名）よりなる。
【００２６】
ここで、接地電極４の溶接側端部４ｂに付着したメッキＭの高さＬ（図２参照）が０〜２ｍｍの範囲のスパークプラグを用意し、それらのスパークプラグについて、耐久試験を行った後に横飛火発生頻度を測定した。
【００２７】
耐久試験は、２０００ｃｃの６気筒エンジンを用い、エンジン回転数６０００ｒｐｍでの１分間の運転と、アイドリング（エンジン回転数６５０ｒｐｍ）での１分間の運転との繰り返しを、１００時間実施した。
【００２８】
この耐久試験により、熱応力で図２のＭ１のようにメッキが剥離する。この剥離の影響として横飛火発生頻度を調べた。横飛火発生頻度は、内圧を０．８ＭＰａに設定した容器に耐久試験後のスパークプラグを装着し、３０Ｈｚで火花放電させて測定した。
【００２９】
図３はその結果を示すもので、本発明者の検討によれば、横飛火発生頻度が１０％以下であれば実用上問題がなく、従って、メッキ高さＬが０．５ｍｍ以下であれば実用上問題がない。しかし、従来のように接地電極４をマスキングして主体金具１にメッキを施すメッキ方法では、メッキ高さＬを０．５ｍｍ以下にすることは困難である。
【００３０】
そこで、本実施形態では、主体金具１のみを全面メッキした後、図４に示すように、主体金具１の端面１ｂにおいて接地電極４が溶接される部位のメッキを例えば研磨によって剥がし、メッキが剥がされた非メッキ部１ｃに、メッキを施していない接地電極４を溶接するようにしている。
【００３１】
上記した本実施形態の製造方法により、接地電極４にメッキが施されていない（付着していない）スパークプラグを製造することができる。そして、接地電極４にメッキが付着していないこのスパークプラグによれば、従来のスパークプラグのように接地電極４側のメッキ剥離に起因する失火や着火不良は発生しない。また、主体金具１にはメッキが施されているため主体金具１の腐食を防止することができる。
【００３２】
ところで、接地電極４における溶接側端面（便宜的に斜線で示す部位）４ｃの面積Ａに対して、主体金具１における非メッキ部１ｃの面積Ｓが小さすぎると、必要な溶接強度を確保することができず、ギャップ調整時に溶接界面で剥離して接地電極４が脱落しやすくなってしまう。
【００３３】
そこで、本発明者は、溶接強度とＳ／Ａ値との関係を検討した。この検討のために、接地電極４の溶接側端面４ｃの面積Ａを４．２ｍｍ2（接地電極４の厚さおよび幅は、１．６ｍｍ×２．８ｍｍ）に設定し、主体金具１の非メッキ部１ｃの面積Ｓを種々設定し、主体金具１と接地電極４とを無酸素雰囲気（具体的には、Ａｒガス等の不活性ガス）中で抵抗溶接したスパークプラグを用意して、引張試験を行った。
【００３４】
図５はその結果を示すもので、図５中の×印は溶接界面で剥離したものであり、図５中の〇印は接地電極４の母材部分で破断したものである。これによると、０．７≦Ｓ／Ａの場合溶接界面での剥離が発生せず、必要な溶接強度を確保できる。
【００３５】
図６は主体金具１と接地電極４との溶接部位の断面図、図７は図６のＣ視図であり、図６および図７に示すように、主体金具１と接地電極４との溶接部位には、主体金具１の母材と接地電極４の母材とが溶け込んだ溶接ばり６が形成される。この溶接ばり６は、接地電極４よりも外側に拡がり、且つ主体金具１の端面１ｂよりも接地電極４側へ延びた部分をいう。
【００３６】
このように、溶接ばり６は接地電極４よりも外側に拡がっているため、接地電極４の溶接側端面４ｃの面積Ａよりも、溶接後の溶接ばり６を含む溶接面積Ｂが必ず大きくなる。このため、非メッキ部１ｃの面積Ｓが接地電極４の溶接側端面４ｃの面積Ａよりも大きい場合（Ｓ＞Ａ）でも、接地電極４と溶接ばり６とにより非メッキ部１ｃを完全に覆うことができる。
【００３７】
但し、非メッキ部１ｃの面積Ｓが接地電極４の溶接側端面４ｃの面積Ａよりも大幅に大きい場合、非メッキ部１ｃ全域を接地電極４および溶接ばり６により覆うためには、溶接条件を過剰にして溶接ばり６を大きく（広く）しなければならない。しかし、溶接ばり６が大きくなりすぎると、溶接ばり６の高さＨ（図６参照）が大きくなり、溶接ばり６の高さＨが１ｍｍを超えると溶接ばり６に飛び火が発生しやすくなることが判明した。
【００３８】
そこで、本発明者が溶接ばり６の高さＨとＢ／Ａとの関係を検討したところ、図８に示すように、Ｂ／Ａが１．５以下であれば溶接ばり６の高さＨが１ｍｍ以下になる。従って、Ｓ／Ａ≦１．５とすることにより、非メッキ部１ｃ全域を接地電極４および溶接ばり６により覆いつつ、溶接ばり６の高さＨを１ｍｍ以下にして横飛火発生頻度を実用上問題ない範囲に抑制することができる。
【００３９】
（他の実施形態）
上記実施形態では、主体金具１と接地電極４とを無酸素雰囲気中で溶接したが、主体金具１と接地電極４とを大気中で溶接してもよい。そして、大気中溶接時に発生する酸化変色については、必要に応じて、溶接後に研磨等により除去してもよい。
【００４０】
また、上記実施形態では、主体金具１のみを全面メッキした後、主体金具１の端面１ｂのメッキを剥がして非メッキ部１ｃを形成したが、主体金具１をメッキする際にマスキングして非メッキ部１ｃを形成してもよい。
【００４１】
また、主体金具１においてメッキを施す部位は、非メッキ部１ｃを除く全域でもよいし、あるいは、非メッキ部１ｃを除く領域の一部でもよい。
【００４２】
また、接地電極４は、耐熱耐酸化性の観点から、Ｃｒが１０重量％以上添加されたＮｉ基合金製とするのが望ましい。
【図面の簡単な説明】
【図１】本発明の実施形態に係るスパークプラグの全体構成を示す半断面図である。
【図２】実験に供したスパークプラグの要部の断面図である。
【図３】メッキ高さＬ横飛火発生頻度ととの関係を示す図である。
【図４】実験に供したスパークプラグの要部の分解斜視図である。
【図５】Ｓ／Ａ値と引張強度との関係を示す図である。
【図６】実験に供したスパークプラグの要部の断面図である。
【図７】図６のＣ視図である。
【図８】Ｂ／Ａ値と溶接ばり高さＨとの関係を示す図である。
【符号の説明】
１…主体金具、１ｃ…非メッキ部、３…中心電極、４…接地電極、
６…溶接ばり。
【図１】
0004507475.tif 000002
【図２】
0004507475.tif 000003
【図３】
0004507475.tif 000004
【図４】
0004507475.tif 000005
【図５】
0004507475.tif 000006
【図６】
0004507475.tif 000007
【図７】
0004507475.tif 000008
【図８】
0004507475.tif 000009